(57)【特許請求の範囲】
【請求項１】
第一電極と第二電極の間に少なくとも一層の有機層が存在する光電変換素子であって、前記有機層に一般式（１）で表される化合物と一般式（２）で表される化合物とを含有することを特徴とする光電変換素子。
【化１】
0005988001.tif 000018
（式中、Ａは一般式（３）で表される基であり、
Ｂはアルコキシ基、アルキルチオ基、アリールエーテル基、アリールチオエーテル基、アミノ基、フラニル基、チオフェニル基、ピロリル基、ベンゾフラニル基、ベンゾチオフェニル基、インドリル基、ジベンゾフラニル基、ジベンゾチオフェニル基およびカルバゾリル基からなる群より選ばれる基であり、
Ｃは電子受容性窒素を含む芳香族複素環基であるか、もしくはアルキル基、シクロアルキル基、アルケニル基、シクロアルケニル基、アルキニル基、アリール基およびヘテロアリール基からなる群より選ばれる基であってハロゲンまたはシアノ基で置換されたものであり、
ｍおよびｎはそれぞれ１〜４の整数を表す。
【化２】
0005988001.tif 000019
ここで、Ｒ１〜Ｒ８はそれぞれ同じでも異なっていてもよく、水素、アルキル基、シクロアルキル基、アルケニル基、シクロアルケニル基、アルキニル基およびアリール基からなる群より選ばれる基である。Ｒ１〜Ｒ８は隣接する基が互いに結合して単環または縮合環を形成してもよい。
ただし、一般式（１）においてはＲ１〜Ｒ８およびＲ１〜Ｒ８のうち任意の隣接した基が互いに結合して形成した縮合環、のいずれかｍ個の位置においてＢと連結し、一般式（２）においてはＲ１〜Ｒ８およびＲ１〜Ｒ８のうち任意の隣接した基が互いに結合して形成した縮合環、のいずれかｎ個の位置においてＣと連結する。
また、一般式（１）におけるＡと一般式（２）におけるＡは同一の基である。）
【請求項２】
一般式（３）のＲ１〜Ｒ８において隣接する基が互いに結合し、全体で３〜６環からなる縮合環を形成することを特徴とする請求項１記載の光電変換素子。
【請求項３】
一般式（３）がアントラセン、フェナンスレン、ナフタセン、ピレン、クリセン、トリフェニレン、フルオランテン、ベンゾフルオランテン、ペリレン、ペンタセン、ヘキサセンの中から選ばれる環構造である請求項２記載の光電変換素子。
【請求項４】
一般式（１）で表される化合物のイオン化ポテンシャル（Ｉｐ１）と電子親和力（Ｅａ１）、および一般式（２）で表される化合物のイオン化ポテンシャル（Ｉｐ２）と電子親和力（Ｅａ２）が、Ｉｐ１＜Ｉｐ２かつＥａ１＜Ｅａ２である請求項１〜３のいずれか記載の光電変換素子。
【請求項５】
一般式（１）で表される化合物の吸収スペクトルの極大値と、一般式（２）で表される化合物の吸収スペクトルの極大値との差が５０ｎｍ以下である請求項１〜４いずれか記載の光電変換素子。
【請求項６】
一般式（１）で表される化合物の吸収スペクトルの半値幅と、一般式（２）で表される化合物の吸収スペクトルの半値幅が、いずれも２５ｎｍ以上１００ｎｍ以下である請求項１〜５いずれか記載の光電変換素子。
【請求項７】
前記有機層が複数層で構成され、それらのうちの一層に一般式（１）で表される化合物と一般式（２）で表される化合物の両方が含まれる請求項１〜６のいずれか記載の光電変換素子。
【請求項８】
前記有機層のうち一般式（１）で表される化合物と一般式（２）で表される化合物の両方が含まれる層が、それらによるバルクヘテロ接合層であることを特徴とする請求項７記載の光電変換素子。
【請求項９】
一般式（１）で表される化合物と上記一般式（２）で表される化合物の混合比が１：３乃至３：１である請求項７または８記載の光電変換素子。
【請求項１０】
前記有機層の膜厚が２０ｎｍ以上２００ｎｍ以下である請求項１〜９のいずれか記載の光電変換素子。
【請求項１１】
さらに、前記有機層に電界を印加する電圧印加部を備えた請求項１〜１０のいずれか記載の光電変換素子。
【請求項１２】
前記電圧印加部は、前記有機層に１０５Ｖ／ｍ以上１０９Ｖ／ｍ以下の電界を印加するものである請求項１１記載の光電変換素子。
【請求項１３】
請求項１〜１２いずれか記載の光電変換素子を含むイメージセンサ。
【請求項１４】
２種類以上の光電変換素子で構成され、そのうちの少なくとも１種類の光電変換素子が請求項１〜１２いずれか記載の光電変換素子である請求項１３記載のイメージセンサ。
【請求項１５】
前記２種類以上の光電変換素子が積層構造を有し、そのうちの少なくとも１種類の光電変換素子が請求項１〜１２いずれか記載の光電変換素子である請求項１４記載のイメージセンサ。
【発明の詳細な説明】
【技術分野】
【０００１】
本発明は、光を電気エネルギーに変換できる光電変換素子およびこれを用いたイメージセンサに関する。
【背景技術】
【０００２】
光を電気エネルギーに変換できる光電変換素子は太陽電池、イメージセンサなどに利用できる。特に、光電変換素子で入射光より発生した電流をCCDやCMOS回路で読み出すイメージセンサが広く用いられている。【０００３】
従来、光電変換素子を用いたイメージセンサでは光電変換膜を構成する材料として無機物を利用していた。しかし、無機物は色の選択性が低いため、カラーフィルターを用いて入射光に赤、緑および青の各色を選択的に透過させ、光電変換膜でそれぞれの光を吸収する必要があった。しかし、カラーフィルターを用いると、きめ細かい対象物を撮影した時に対象物のピッチが撮像素子のピッチと干渉し、本来の画像とは異なる画像（これをモアレ欠陥という）が発生する。それを抑制するために光学レンズなどが必要となるが、カラーフィルターと光学レンズにより光利用効率および開口率が低くなる短所がある。【０００４】
一方、近年、イメージセンサの高解像度要求が高まってきており、画素の微細化が進んでいる。そのため、画素のサイズはより小さくなるが、小さくなることで各画素の光電変換素子に到達する光量が減少するため、感度の低下が問題になる。【０００５】
これを解決するために、有機化合物を用いた光電変換素子の研究がなされている。有機化合物は分子構造の設計により入射する光のうち特定波長領域の光を選択的に吸収できることからカラーフィルターが不要となる。更に吸収係数が高いことから、光利用効率を高くすることが可能である。【０００６】
有機化合物を用いた光電変換素子としては、具体的には両極に挟まれた光電変換膜にｐｎ接合構造やバルクへテロジャンクション構造を導入した構成の素子が知られている（例えば、特許文献１〜３参照）。また、暗電流の低下のために、電荷阻止層を挿入した構成の素子も知られている（例えば、特許文献４参照）。
【先行技術文献】
【特許文献】
【０００７】
【特許文献１】特開２００９−２９０１９０号公報
【特許文献２】特開２０１１−０７７１９８号公報
【特許文献３】特開２００２−０７６３９１号公報
【特許文献４】特開平５−１２９５７６号公報
【発明の概要】
【発明が解決しようとする課題】
【０００８】
しかしながら、有機化合物を用いた光電変換素子は、特にイメージセンサ用途については、原理的にその優位性は確認できているものの、実用化に向けた技術的な課題が多い。【０００９】
具体的には、２種類以上の光電変換材料で構成される場合、吸収波長範囲が広くなり、特定色の選択的吸収が難しくなることが課題となっている。また、欠陥の少ない安定な膜を形成し、暗電流を低減させることが課題となっている。さらに、正孔と電子の輸送バランスを最適化し、光電変換効率を向上することが課題となっている。【００１０】
そこで本発明は、これら従来技術の問題を解決し、高い色選択性を示し、暗電流が小さく、かつ光電変換効率の高い光電変換素子を提供することを目的とする。
【課題を解決するための手段】
【００１１】
本発明は、第一電極と第二電極の間に少なくとも一層の有機層が存在する光電変換素子であって、前記有機層に一般式（１）で表される化合物と一般式（２）で表される化合物とを含有することを特徴とする光電変換素子である。【００１２】
【化１】
0005988001.tif 000002
【００１３】
（式中、Ａは一般式（３）で表される基であり、
Ｂはアルコキシ基、アルキルチオ基、アリールエーテル基、アリールチオエーテル基、アミノ基、フラニル基、チオフェニル基、ピロリル基、ベンゾフラニル基、ベンゾチオフェニル基、インドリル基、ジベンゾフラニル基、ジベンゾチオフェニル基およびカルバゾリル基からなる群より選ばれる基であり、
Ｃは電子受容性窒素を含む芳香族複素環基であるか、もしくはアルキル基、シクロアルキル基、アルケニル基、シクロアルケニル基、アルキニル基、アリール基およびヘテロアリール基からなる群より選ばれる基であってハロゲンまたはシアノ基で置換されたものであり、
ｍおよびｎはそれぞれ１〜４の整数を表す。【００１４】
【化２】
0005988001.tif 000003
【００１５】
ここで、Ｒ１〜Ｒ８はそれぞれ同じでも異なっていてもよく、水素、アルキル基、シクロアルキル基、アルケニル基、シクロアルケニル基、アルキニル基およびアリール基からなる群より選ばれる基である。Ｒ１〜Ｒ８は隣接する基が互いに結合して単環または縮合環を形成してもよい。
ただし、一般式（１）においては、Ｒ１〜Ｒ８、およびＲ１〜Ｒ８のうち任意の隣接した基が互いに結合して形成した単環または縮合環、のいずれかｍ個の位置においてＢと連結し、一般式（２）においては、Ｒ１〜Ｒ８、およびＲ１〜Ｒ８のうち任意の隣接した基が互いに結合して形成した単環または縮合環、のいずれかｎ個の位置においてＣと連結する。
また、一般式（１）におけるＡと一般式（２）におけるＡは同一の基である。）
【発明の効果】
【００１６】
本発明により、高い色選択性を示し、暗電流が小さく、高光電変換効率を有する光電変換素子を提供することができる。
【図面の簡単な説明】
【００１７】
【図１】本発明の光電変換素子の一例を示す模式断面図。
【図２】本発明の光電変換素子の一例を示す模式断面図。
【図３】本発明の光電変換素子の一例を示す模式断面図。
【図４】本発明の光電変換素子の一例を示す模式断面図。
【図５】１種類の化合物で構成される光電変換層の分子配向状態を示す模式図。
【図６】本発明における光電変換層の分子配向状態を示す模式図。
【図７】骨格の異なる２種類の化合物で構成される光電変換層の分子配向状態を示す模式図。
【図８】光電変換層が凹凸構造を有する光電変換素子の一例を示す模式断面図。
【図９】本発明のイメージセンサにおける光電変換素子の積層構造の一例を示す模式断面図。
【図１０】本発明のイメージセンサにおける光電変換素子の積層構造の一例を示す模式断面図。
【発明を実施するための形態】
【００１８】
＜光電変換素子＞
本発明の光電変換素子は、第一電極と第二電極の間に少なくとも一層の有機層が存在し、光を電気エネルギーに変換する光電変換素子であって、その有機層に後述の一般式（１）で表される化合物と一般式（２）で表される化合物を含有するものである。
【００１９】
一般式（１）で表される化合物と一般式（２）で表される化合物は、いずれも可視領域における光の吸収係数が高い点で好ましい。可視領域とは、波長４００ｎｍ〜７００ｎｍの範囲である。
【００２０】
図１〜図４に本発明の光電変換素子の例を示す。図１は、第一電極１０と第二電極２０、およびそれらの間に介在する少なくとも一層の有機層１５を有する光電変換素子の例である。該有機層に、光を電気エネルギーに変換する光電変換層が含まれる。以下、第一電極１０が陰極、第二電極２０が陽極である場合を例に説明する。
【００２１】
陰極と陽極の間には、光電変換層１層のみからなる構成の他に、図２〜図４のように電荷阻止層を挿入してもよい。電荷阻止層とは、電子または正孔をブロックする機能を有する層であり、陰極と光電変換層との間に挿入される場合は電子阻止層１３として、陽極と光電変換層との間に挿入される場合は正孔阻止層１７として機能する。光電変換素子はこれらの層のいずれか一種のみを含んでいても良いし、両方含んでいても良い。
【００２２】
光電変換層が２種以上の光電変換材料から構成される場合、該光電変換層は２種以上の光電変換材料が混合された１層でもよいし、それぞれ１種以上の光電変換材料からなる層が積層された複数層でもよい。さらには、混合層と各々の単独層が積層された構成でも良い。
【００２３】
（一般式（１）と一般式（２）で表される化合物）
本発明における一般式（１）および一般式（２）で表される化合物について詳細を説明する。
【００２４】
【化３】
0005988001.tif 000004
【００２５】
式中、Ａは一般式（３）で表される基であり、
Ｂはアルコキシ基、アルキルチオ基、アリールエーテル基、アリールチオエーテル基、アミノ基、フラニル基、チオフェニル基、ピロリル基、ベンゾフラニル基、ベンゾチオフェニル基、インドリル基、ジベンゾフラニル基、ジベンゾチオフェニル基およびカルバゾリル基からなる群より選ばれる基であり、
Ｃは電子受容性窒素を含む芳香族複素環基であるか、もしくはアルキル基、シクロアルキル基、アルケニル基、シクロアルケニル基、アルキニル基、アリール基およびヘテロアリール基からなる群より選ばれる基であってハロゲンまたはシアノ基で置換されたものであり、
ｍおよびｎはそれぞれ１〜４の整数を表す。
【００２６】
【化４】
0005988001.tif 000005
【００２７】
ここで、Ｒ１〜Ｒ８はそれぞれ同じでも異なっていてもよく、水素、アルキル基、シクロアルキル基、アルケニル基、シクロアルケニル基、アルキニル基およびアリール基からなる群より選ばれる基である。Ｒ１〜Ｒ８は隣接する基が互いに結合して単環または縮合環を形成してもよい。
ただし、一般式（１）においては、Ｒ１〜Ｒ８、およびＲ１〜Ｒ８のうち任意の隣接した基が互いに結合して形成した単環または縮合環、のいずれかｍ個の位置においてＢと連結し、一般式（２）においては、Ｒ１〜Ｒ８、およびＲ１〜Ｒ８のうち任意の隣接した基が互いに結合して形成した単環または縮合環、のいずれかｎ個の位置においてＣと連結する。
また、一般式（１）におけるＡと一般式（２）におけるＡは同一の基である。
【００２８】
これらの置換基のうち、水素は重水素であってもよい。また、アルキル基とは、例えば、メチル基、エチル基、ｎ−プロピル基、イソプロピル基、ｎ−ブチル基、ｓｅｃ−ブチル基、ｔｅｒｔ−ブチル基などの飽和脂肪族炭化水素基を示し、これは置換基を有していても有していなくてもよい。置換されている場合の追加の置換基には特に制限は無く、例えば、アルキル基、アリール基、ヘテロアリール基等を挙げることができる。この点は、以降の記載にも共通する。また、アルキル基の炭素数は特に限定されないが、入手の容易性やコストの点から、通常１以上２０以下、より好ましくは１以上８以下の範囲である。
【００２９】
シクロアルキル基とは、例えば、シクロプロピル、シクロヘキシル、ノルボルニル、アダマンチルなどの飽和脂環式炭化水素基を示し、これは置換基を有していても有していなくてもよい。アルキル基部分の炭素数は特に限定されないが、通常、３以上２０以下の範囲である。
【００３０】
アルケニル基とは、例えば、ビニル基、アリル基、ブタジエニル基などの二重結合を含む不飽和脂肪族炭化水素基を示し、これは置換基を有していても有していなくてもよい。アルケニル基の炭素数は特に限定されないが、通常、２以上２０以下の範囲である。
【００３１】
シクロアルケニル基とは、例えば、シクロペンテニル基、シクロペンタジエニル基、シクロヘキセニル基などの二重結合を含む不飽和脂環式炭化水素基を示し、これは置換基を有していても有していなくてもよい。シクロアルケニル基の炭素数は特に限定されないが、通常、２以上２０以下の範囲である。
【００３２】
アルキニル基とは、例えば、エチニル基などの三重結合を含む不飽和脂肪族炭化水素基を示し、これは置換基を有していても有していなくてもよい。アルキニル基の炭素数は特に限定されないが、通常、２以上２０以下の範囲である。
【００３３】
アリール基とは、例えば、フェニル基、ナフチル基、ビフェニル基、フルオレニル基、フェナントリル基、トリフェニレニル基、ターフェニル基などの芳香族炭化水素基を示す。アリール基は、置換基を有していても有していなくてもよい。アリール基の炭素数は特に限定されないが、通常、６以上４０以下の範囲である。
【００３４】
アルコキシ基とは、例えば、メトキシ基、エトキシ基、プロポキシ基などのエーテル結合を介して脂肪族炭化水素基が結合した官能基を示す。この脂肪族炭化水素基は置換基を有していても有していなくてもよい。アルコキシ基の炭素数は特に限定されないが、通常、１以上２０以下の範囲である。
【００３５】
アルキルチオ基とは、アルコキシ基のエーテル結合の酸素原子が硫黄原子に置換されたものである。アルキルチオ基の炭化水素基は置換基を有していても有していなくてもよい。アルキルチオ基の炭素数は特に限定されないが、通常、１以上２０以下の範囲である。
【００３６】
アリールエーテル基とは、例えば、フェノキシ基など、エーテル結合を介した芳香族炭化水素基が結合した官能基を示し、芳香族炭化水素基は置換基を有していても有していなくてもよい。アリールエーテル基の炭素数は特に限定されないが、通常、６以上４０以下の範囲である。
【００３７】
アリールチオエーテル基とは、アリールエーテル基のエーテル結合の酸素原子が硫黄原子に置換されたものである。アリールエーテル基における芳香族炭化水素基は置換基を有していても有していなくてもよい。アリールエーテル基の炭素数は特に限定されないが、通常、６以上４０以下の範囲である。
【００３８】
アミノ基は置換基を有していても有していなくてもよく、置換基としては例えばアリール基、ヘテロアリール基などが挙げられ、これらの置換基はさらに置換されていてもよい。
【００３９】
フラニル基は置換基を有していても有していなくてもよく、置換基としては例えばアルキル基、アリール基、ヘテロアリール基などが挙げられ、これらの置換基はさらに置換されていてもよい。
【００４０】
チオフェニル基は置換基を有していても有していなくてもよく、置換基としては例えばアルキル基、アリール基、ヘテロアリール基などが挙げられ、これらの置換基はさらに置換されていてもよい。
【００４１】
ピロリル基は置換基を有していても有していなくてもよく、置換基としては例えばアルキル基、アリール基、ヘテロアリール基などが挙げられ、これらの置換基はさらに置換されていてもよい。
【００４２】
ベンゾフラニル基は置換基を有していても有していなくてもよく、置換基としては例えばアルキル基、アリール基、ヘテロアリール基などが挙げられ、これらの置換基はさらに置換されていてもよい。
【００４３】
ベンゾチオフェニル基は置換基を有していても有していなくてもよく、置換基としては例えばアルキル基、アリール基、ヘテロアリール基などが挙げられ、これらの置換基はさらに置換されていてもよい。
【００４４】
インドリル基は置換基を有していても有していなくてもよく、置換基としては例えばアルキル基、アリール基、ヘテロアリール基などが挙げられ、これらの置換基はさらに置換されていてもよい。
【００４５】
ジベンゾフラニル基は置換基を有していても有していなくてもよく、置換基としては例えばアルキル基、アリール基、ヘテロアリール基などが挙げられ、これらの置換基はさらに置換されていてもよい。
【００４６】
ジベンゾチオフェニル基は置換基を有していても有していなくてもよく、置換基としては例えばアルキル基、アリール基、ヘテロアリール基などが挙げられ、これらの置換基はさらに置換されていてもよい。
【００４７】
カルバゾリル基は置換基を有していても有していなくてもよく、置換基としては例えばアルキル基、アリール基、ヘテロアリール基などが挙げられ、これらの置換基はさらに置換されていてもよい。
【００４８】
ヘテロアリール基とは、フラニル基、チオフェニル基、ピリジル基、キノリニル基、ピラジニル基、ピリミニジニル基、トリアジニル基、ナフチリジル基、ベンゾフラニル基、ベンゾチオフェニル基、インドリル基などの炭素以外の原子を一個または複数個環内に有する環状芳香族基を示し、これは無置換でも置換されていてもかまわない。ヘテロアリール基の炭素数は特に限定されないが、通常、２以上３０以下の範囲である。
【００４９】
ハロゲンとは、フッ素、塩素、臭素、ヨウ素を示す。
【００５０】
Ｒ１〜Ｒ８のいずれかの位置においてＢまたはＣと連結するとは、Ａのナフタレン環においてＲ１〜Ｒ８が結合している根元の炭素原子とＢまたはＣが直接結合することをいう。
【００５１】
Ｒ１〜Ｒ８のうち任意の隣接した基が互いに結合して形成した単環または縮合環のいずれかの位置においてＢまたはＣと連結するとは、その単環または縮合環の母骨格を構成する炭素原子のいずれかとＢまたはＣが直接結合することをいう。たとえばＲ２とＲ３が互いに結合して６員環を形成しているとすると、その６員環においてさらに他の原子と結合可能な４つの炭素原子のうちいずれか１つ以上とＢまたはＣが直接結合するような場合をいう。
【００５２】
一般式（１）で表される化合物は分子内にＢで表される基を有している。Ｂが示す基は上述のとおりであるが、これらは電子供与性の基である。一般式（１）で表される化合物は分子内に電子供与性であるＢを含むことにより、高い正孔輸送性を有する。そのため、光電変換層で発生した正孔を電極側へ効率良く運ぶことができ、高い光電変換効率を得られる。さらに、一般式（１）で表される化合物において、分子内にＢを含むことによって、分子間相互作用が抑制され、吸収スペクトルの幅が狭くなる。よって、吸収波長の選択性がよくなる。また、分子の凝集を防ぐことができるため、経時的に安定した高い光電変換効率が得られる。
【００５３】
Ｂはアミノ基、フラニル基、チオフェニル基、ピロリル基、ベンゾフラニル基、ベンゾチオフェニル基、インドリル基、ジベンゾフラニル基、ジベンゾチオフェニル基およびカルバゾリル基、フェノキシ基、メトキシ基、メチルチオ基およびフェニルチオ基からなる群より選ばれる基であることが好ましい。この場合、Ｂの数が増えることによって、さらに共役が伸びるため、一般式（１）で表される化合物の極大吸収波長を任意に選択することが可能となる。
【００５４】
中でも、Ｂはベンゾフラニル基、ベンゾチオフェニル基、インドリル基、ジベンゾフラニル基、フェノキシ基、メトキシ基、メチルチオ基およびフェニルチオ基がより好ましく、ベンゾフラニル基、ベンゾチオフェニル基、インドリル基がより好ましく、ベンゾフラニル基が特に好ましい。
【００５５】
一般式（１）で表される化合物が複数のＢを含む場合、それぞれのＢは同じであっても異なっていてもよい。
【００５６】
一般式（２）で表される化合物は分子内にＣで表される基を有している。Ｃが示す基は上述のとおりであるが、これらは電子受容性の基である。一般式（２）で表される化合物は分子内に電子受容性であるＣを含むことにより、高い電子輸送性を有する。そのため、光電変換層で発生した電子を電極側へ効率良く運ぶことができ、高い光電変換効率を得られる。さらに、一般式（２）で表される化合物において、分子内にＣを含むことによって、分子間相互作用が抑制され、吸収スペクトルの幅が狭くなる。よって、吸収波長の選択性がよくなる。また、分子の凝集を防ぐことができるため、経時的に安定した高い光電変換効率が得られる。
【００５７】
Ｃは電子受容性窒素を含む芳香族複素環基であるか、アルキル基、アルケニル基、アリール基またはヘテロアリール基であってハロゲンまたはシアノ基で置換されたものであることが好ましい。この場合、Ｃの数が増えることによって、さらに共役が伸びるため、一般式（２）で表される化合物の極大吸収波長を任意に選択することが可能となる。
【００５８】
ここでの電子受容性窒素を含む芳香族複素環基としてはピリミジル基が好ましい。ここでのアリール基としてはフェニル基が好ましい。ここでのヘテロアリール基としてはピリミジル基が好ましい。
【００５９】
中でも、Ｃはアルケニル基、アリール基またはヘテロアリール基であってシアノ基で置換されたものであることが好ましく、−ＣＨ＝Ｃ（ＣＮ）２で表される基、シアノ基で置換されたフェニル基、シアノ基で置換されたピリミジル基が特に好ましい。
【００６０】
また、Ｃはアルキル基、またはアリール基あってハロゲンで置換されたものであることも同様に好ましく、フッ素で置換されたものが最も電子受容性が高いことからより好ましく、フッ素で置換されたフェニル基が特に好ましい。
【００６１】
一般式（２）で表される化合物が複数のＣを含む場合、それぞれのＣは同じであっても異なっていてもよい。
【００６２】
また、Ｒ１〜Ｒ８のうち残りの基は、水素、アルキル基、シクロアルキル基、アルケニル基、シクロアルケニル基、アルキニル基およびアリール基の中から、いずれの基を選択しても良い。真空蒸着が容易になるという観点から、一般式（１）で表される化合物および一般式（２）で表される化合物の分子量が３００〜７００になるように置換基が適宜組み合わされることが好ましい。これらの基の中でも吸収スペクトルにおいて狭い半値幅を得やすい点で水素が好ましい。
【００６３】
一般式（３）で表される基において、Ｒ１〜Ｒ８は任意の隣接する基（例えば一般式（３）のＲ１とＲ２）が互いに結合して、共役の縮合環を形成してもよい。特に一般式（３）で表される骨格は、π電子相互作用の形成により電荷輸送性向上に大きく寄与する。そして形成された縮合環の環数は、全体で３環以上になることで電荷輸送性の向上効果が顕著になる。また、３環以上の縮合環であれば、可視領域での吸収波長と高い電荷輸送性を持たせることが可能となる。
【００６４】
高い電荷輸送性を実現するためには、好ましくは、Ａが全体で３〜６環からなる縮合環を形成することであり、より好ましくは、Ａが全体で４〜６環からなる縮合環を形成することであり、さらに好ましくは、Ａが全体で４〜５環からなる縮合環を形成することであり、特に好ましくは、Ａが全体で４環からなる縮合環を形成することである。環数をこれらの範囲に設定することにより、真空蒸着に最適な分子量となる。また、環数が増えることで共役が伸びるため、吸収スペクトルが長波長化するので、環数を調整し、吸収波長を任意に設定することも可能である。
【００６５】
縮合環の構成元素としては、正孔と電子をともに輸送可能な材料となる点で炭素が好ましい。但し、エネルギー準位を調整する場合や、正孔あるいは電子のいずれかの輸送性を高める場合はこれに限定されず、炭素以外にも窒素、酸素、硫黄、リンおよびケイ素から選ばれる元素を含む構成をとってもよい。また、縮合環がさらに別の環と縮合してもよい。
【００６６】
好ましい一般式（３）で表される骨格の例としてはアントラセン、フェナンスレン、ナフタセン、ピレン、クリセン、トリフェニレン、フルオランテン、ベンゾフルオランテン、ペリレン、ペンタセン、ヘキサセンなどの環構造が挙げられるが、これらに限定されない。これらの骨格を用いる場合、置換基Ｂおよび置換基Ｃの連結位置は、結合可能な炭素原子と連結するのであればいずれの位置でもよいが、合成の容易さの観点から以下に示す骨格の結合位置のうちａの箇所を用いることが好ましい。
【００６７】
【化５】
0005988001.tif 000006
【００６８】
一般式（３）で表される骨格へ結合する置換基Ｂの数ｍや置換基Ｃの数ｎは特に限定されないが、通常１以上８以下の範囲である。置換基Ｂや置換基Ｃの数を増やすことによって、一般式（１）および一般式（２）で表される化合物の吸収スペクトルが長波長化する。そこで、置換基Ｂや置換基Ｃの数を調整することによって、一般式（１）および一般式（２）で表される化合物の極大吸収波長を任意に選択することが可能である。
【００６９】
ｍおよびｎは、色選択性向上の観点から一般式（１）および一般式（２）で表される化合物の吸収スペクトルが同じ波長範囲になるように設定されることが好ましい。同じ波長範囲とは、厳密に同じであることを要するものではない。具体的には一般式（１）表される化合物の極大値と、一般式（２）で表される化合物の吸収スペクトルの極大値との差が５０ｎｍ以下であることが好ましい。
【００７０】
一例としては、ｍ＝ｎであることが好ましい。
【００７１】
また、例えば、置換基Ｂとしてベンゾフラニル基、置換基Ｃとしてジシアノビニル基を用いた場合は、ジシアノビニル基の方が長波長シフトしやすいことから、ｍ＞ｎであることが好ましく、ｍ＝ｎ＋２であることがさらに好ましい。このように、置換基Ｂと置換基Ｃで吸収スペクトルのシフト幅が異なる場合には、必ずしもｍ＝ｎでなくてもよい。
【００７２】
ｍはより好ましくは１〜３であり、さらに好ましくは３である。ｎはより好ましくは１〜３であり、さらに好ましくは１である。
【００７３】
置換基Ｂや置換基Ｃが一般式（３）で表される骨格へ複数結合する場合は、それぞれの置換基は同一の種類であっても異なる種類であってもよい。
【００７４】
これらの骨格の中で、ピレン、ペリレン、ペンタセン、ヘキサセンは、電荷輸送能が良好であることから好ましく、特に一般式（４）で表されるピレンは合成の容易さ、高い光吸収係数、優れた波長選択性の点から好ましい骨格として挙げられる。
【００７５】
【化６】
0005988001.tif 000007
【００７６】
ここで、一般式（４）のＲ１１〜Ｒ２０はそれぞれ同じでも異なっていてもよく、水素、アルキル基、シクロアルキル基、アルケニル基、シクロアルケニル基、アルキニル基およびアリール基からなる群より選ばれる基である。Ｒ１１〜Ｒ２０は隣接する基が互いに結合して単環または縮合環を形成してもよい。ただし、一般式（４）においてはＲ１１〜Ｒ２０およびＲ１１〜Ｒ２０のうち任意の隣接した基が互いに結合して形成した縮合環、のいずれかの位置において置換基Ｂあるいは置換基Ｃのいずれかと連結する。
【００７７】
置換基Ｂおよび置換基Ｃは、一般式（４）で表されるピレン骨格のＲ１１〜Ｒ２０のうちどの位置に配置されてもよいが、合成の容易さから、Ｒ１１、Ｒ１３、Ｒ１６およびＲ１８のうちの少なくとも一つの位置、またはＲ１２およびＲ１７のうちの少なくとも一つの位置に置換されることが好ましい。また、置換基Ｂおよび置換基Ｃの位置をＲ１１、Ｒ１３、Ｒ１６、Ｒ１８へ配置すると、電子雲の広がりが良好になるため、電荷輸送性が向上する点でより好ましい。
【００７８】
ピレン骨格に配置する置換基の数は、目的とする吸収波長に応じて任意に設定される。真空蒸着が容易になるように化合物の分子量が３００〜７００になるように設定されることから、ＢやＣの数も含めて通常１以上４以下である。
【００７９】
Ｒ１１〜Ｒ２０は、上記の中でも水素またはアリール基であることが好ましい。特に、Ｒ１１、Ｒ１３、Ｒ１６およびＲ１８のうち置換基Ｂおよび置換基Ｃでない部分（これらを「残りのＲ」という）が水素またはアリール基であることが好ましい。また、残りのＲはすべて水素であることが特に好ましい。
【００８０】
一般式（１）で表される化合物と一般式（２）で表される化合物は、光電変換素子において有機層の中のいずれの層に含まれていてもよいが、有機層が複数層で構成され、それらのうちの一層に一般式（１）で表される化合物と一般式（２）で表される化合物の両方が含まれることが好ましい。
【００８１】
またその層は、一般式（１）で表される化合物と一般式（２）で表される化合物によるバルクヘテロ接合層であることが好ましい。バルクヘテロ接合層については後述する。
【００８２】
またその層は、一般式（１）で表される化合物と一般式（２）で表される化合物の混合比が１：３乃至３：１であることが好ましい。
【００８３】
光電変換層の構成としては、一般式（１）で表される化合物と一般式（２）で表される化合物を、共蒸着などの手法により同一層内に混合させたバルクヘテロ接合層であることが好ましい。バルクヘテロ接合層を形成することにより、光電変換層が安定なアモルファス構造を形成することができる。
【００８４】
なお、バルクヘテロ接合層とは、２種以上の化合物が１層の中にランダムに混ざり、化合物どうしがナノレベルで接合した構造のことである。また、アモルファスとは、非結晶性でかつ薄膜表面が平坦な構造のことである。そして、この光電変換層が安定なアモルファス構造を形成することにより、光電変換素子において光を照射していない時に流れる電流（これを「暗電流」という）を低減させることができる。暗電流を低減させると、光照射時に流れる電流（これを「光電流」という）と暗電流のコントラストが増大するために、ノイズの少ない高性能な撮像素子を実現することができる。
【００８５】
一般式（１）で表される化合物と一般式（２）で表される化合物がバルクヘテロ接合層を形成することにより、安定なアモルファス構造を形成する理由を、図５〜図８を用いて説明する。
【００８６】
図５〜図７は光電変換膜における、化合物分子の配向状態を示した模式図である。また、図８は光電変換素子の模式断面図である。
【００８７】
まず、図５（ａ）に示すように一般式（１）で表される化合物３１のみで形成された光電変換膜の場合や、図５（ｂ）に示すように一般式（２）で表される化合物３２のみで形成された光電変換膜は、同一分子のπ電子間で弱い引力が働くため、分子が規則正しく配列した凝集構造となる。そのため、光電変換膜は結晶化しやすい。光電変換膜が結晶化することにより、光電変換層の表面は図８に示すような凹凸構造となる。すると、光電変換素子において光電変換膜に電界を印加した時に、凹凸構造の膜厚が薄い部分に集中的に電界がかかりやすくなることから、暗電流の増加を引き起こす。
【００８８】
一方、図６に示すように一般式（１）で表される化合物３１と一般式（２）で表される化合物３２がランダムに混ざったバルクヘテロ接合層の場合、一般式（１）で表される化合物と一般式（２）で表される化合物はたとえ同一骨格を有していても、置換基がそれぞれ異なるので凝集構造をとりづらくなりやすい。その結果、アモルファスな光電変換膜が形成される。アモルファスな光電変換膜が形成されると、膜表面は図４に示すように平坦な構造となるため、光電変換素子において光電変換膜全体に均一な電界がかかり、暗電流を低減させることが可能となる。
【００８９】
また、図７に示すように、骨格が異なる化合物３３と化合物３４で形成された光電変換膜の場合、光電変換層の一部はアモルファス構造となるものの、同一骨格の化合物どうしで凝集構造をとりやすくなる。そのため、光電変換膜が結晶化しやすく、光電変換層の表面は図８と同様に凹凸構造となりやすい。そのため、光電変換素子において光電変換膜に電界を印加した時に、凹凸構造の膜厚が薄い部分に集中的に電界がかかりやすくなることから、暗電流の増加を引き起こす。
【００９０】
よって、骨格が同一であり、置換基が異なる、一般式（１）で表される化合物と一般式（２）で表される化合物を組み合わせて同一層内に混合させた光電変換層の構成が最も好ましい形態である。
【００９１】
一般式（１）で表される化合物と一般式（２）で表される化合物の混合比は、正孔と電子の輸送バランスの観点から、モル比で（一般式（１）で表される化合物）：（一般式（２）で表される化合物）＝１：３乃至３：１の範囲にすることが好ましく、さらに好ましくは（一般式（１）で表される化合物）：（一般式（２）で表される化合物）＝２：３乃至３：２であり、より好ましくは（一般式（１）で表される化合物）：（一般式（２）で表される化合物）＝１：１である。
【００９２】
一般式（１）で表される化合物と一般式（２）で表される化合物は、電荷輸送性の高い一般式（３）で表される芳香族縮合多環骨格を有しているため、効率良く電荷を運ぶことができる。一般式（１）で表される化合物の電荷移動度（すなわち正孔移動度）と一般式（２）で表される化合物の電荷移動度（すなわち電子移動度）は、それぞれ１×１０−９ｃｍ２／Ｖｓ以上であることが好ましく、より好ましくはそれぞれ１×１０−８ｃｍ２／Ｖｓ以上、さらに好ましくはそれぞれ１×１０−７ｃｍ２／Ｖｓ以上である。
【００９３】
一般式（１）で表される化合物と一般式（２）で表される化合物は同じ骨格を有しているために、一般式（１）で表される化合物の正孔移動度と一般式（２）で表される化合物の電子移動度に大きな差が生じない。そのため、正孔と電子の輸送バランスが良好になり、光電変換効率の向上に繋がる。
【００９４】
なお、本明細書における電荷移動度とは、空間電荷制限電流法（ＳＣＬＣ法）により測定された移動度である。参考文献としては、Ａｄｖ．Ｆｕｎｃｔ．Ｍａｔｅｒ，Ｖｏｌ．１６（２００６）の７０１頁などが挙げられる。
【００９５】
有機層の膜厚は、電流リークの抑制や消費電力の低下の観点から、２０ｎｍ以上２００ｎｍ以下であることが好ましい。
【００９６】
また、一般的に有機薄膜の吸収スペクトルの形状は、骨格の種類によって大きく変化するが、一般式（１）で表される化合物と、一般式（２）で表される化合物は、分子内に同じ骨格である一般式（３）の構造を有しているため、それぞれの吸収スペクトルの形状はほぼ類似形となる。そのため、本発明のように、一般式（１）で表される化合物と一般式（２）で表される化合物がともに光電変換層に含まれる構成の場合、吸収スペクトルの形状がシャープになり、色選択性を向上することが可能となる。
【００９７】
一方で、骨格の種類が異なる化合物どうしを組み合わせて光電変換層を形成する場合、それぞれの化合物の吸収スペクトルの形状が異なるために、吸収スペクトルの形状がブロードになりやすいが、これは太陽電池などのように可視領域全体の光を吸収する用途に好適に使用されるものである。
【００９８】
イメージセンサに適用する場合には、赤色光・緑色光・青色光などのように特定波長領域の光をそれぞれ選択的に吸収する必要があるので、色選択性が良好な一般式（１）で表される化合物と一般式（２）で表される化合物が同一層内に混合させた光電変換層の構成が、最も好ましい形態と言える。
【００９９】
ここで、赤色光とは概ね５８０〜７２０ｎｍの波長領域、緑色光とは概ね４８０〜６２０の波長領域、青色光とは概ね３８０〜５２０ｎｍの波長領域を示す。
【０１００】
イメージセンサとして色選択性を良好にするには、一般式（１）で表される化合物と一般式（２）で表される化合物とを両方含む光電変換層の吸収スペクトルが、これらの赤色光・緑色光・青色光の各波長領域にあることが好ましい。
【０１０１】
すなわち、赤色光の場合は当該光電変換層の吸収スペクトルが概ね５８０〜７２０ｎｍの波長領域にあることが好ましい。同様に、緑色光の場合は概ね４８０〜６２０の波長領域に、青色光の場合は概ね３８０〜５２０ｎｍの波長領域にあることが好ましい。
【０１０２】
このため、一般式（１）で表される化合物と一般式（２）で表される化合物を含む光電変換層の吸収スペクトルの半値幅は、１２０ｎｍ以下であることが好ましく、１００ｎｍ以下であることがさらに好ましい。
【０１０３】
また、一般式（１）で表される化合物と一般式（２）で表される化合物の各々の吸収スペクトルの半値幅は、良好な色選択性と色再現性を両立させる観点から、いずれも２５ｎｍ以上１００ｎｍ以下であることが好ましく、４０ｎｍ以上１００ｎｍ以下であることがより好ましい。
【０１０４】
一般式（１）で表される化合物の吸収スペクトルの極大値と、一般式（２）で表される化合物の吸収スペクトルの極大値との差は、５０ｎｍ以下であることが好ましく、４０ｎｍ以下であることがより好ましい。これにより、吸収スペクトルのピークが単一になり、色選択性が向上する。
【０１０５】
次に、光電変換素子を構成する光電変換層について説明する。
【０１０６】
（光電変換層）
光電変換層とは入射光を吸収して電荷を発生する光電変換が生じる層である。これは単独の光電変換材料で構成されても良いが、ｐ型半導体材料とｎ型半導体材料とで構成されることが好ましい。この際、ｐ型半導体材料とｎ型半導体材料はそれぞれ単独でも複数でもよい。光電変換層では光電変換材料が光を吸収し、励起子を形成した後、電子と正孔がそれぞれｎ型半導体材料とｐ型半導体材料により、分離される。このように分離された電子と正孔はそれぞれ伝導準位と価電子準位を通して両極まで流され、電気エネルギーを発生させる。
【０１０７】
一般式（１）で表される化合物と一般式（２）で表される化合物は、可視領域での高い光吸収係数と高い電荷輸送性を有することから、有機層の中でも特に光電変換層に用いられることが好ましい。さらに、光電変換層が２種類以上の光電変換素子材料で構成されており、そのうちの２種類が前記一般式（１）で表される化合物と一般式（２）で表される化合物であることが好ましい。
【０１０８】
光電変換層がｐ型半導体材料およびｎ型半導体材料の２種類の光電変換材料から構成される場合、一般式（１）で表される化合物はｐ型半導体材料として用いられることが好ましく、一般式（２）で表される化合物はｎ型半導体材料として用いられることが好ましい。一般式（１）で表される化合物は分子内に電子供与性であるＢを含むことから、電子よりも正孔を輸送しやすい性質を持っていて、一般式（２）で表される化合物は分子内に電子受容性であるＣを含むことから、正孔よりも電子を輸送しやすい性質を持っているためである。
【０１０９】
ここでいうｎ型半導体材料とは、電子受容性があって電子を受け取りやすい性質（電子親和力が大きい）を有する電子輸送性の半導体材料を示す。ｐ型半導体材料とは、電子供与性があって電子を放出しやすい性質（イオン化ポテンシャルが小さい）を有する正孔輸送性の半導体材料を示す。
【０１１０】
すなわち、一般式（１）で表される化合物のイオン化ポテンシャルをＩｐ１、電子親和力をＥａ１と表し、一般式（２）で表される化合物のイオン化ポテンシャルをＩｐ２、電子親和力をＥａ２と表すと、Ｉｐ１＜Ｉｐ２かつＥａ１＜Ｅａ２となることが好ましい。この構成を採ることにより、光電変換素子として高効率で優れた機能を発揮することができる。これは、入射光により生成した正孔と電子が消滅する前に、正孔と電子がそれぞれｐ型半導体とｎ型半導体を流れていくからである。
【０１１１】
ここで、イオン化ポテンシャルとは、化合物の分子の軌道のうち最もエネルギーの高い占有軌道と真空準位のエネルギー差と定義され、紫外光電子分光法を用いてその値が測定される。また、電子親和力とは、化合物の分子の軌道のうち最もエネルギーの低い空軌道と真空準位のエネルギー差と定義され、イオン化ポテンシャルの測定値とバンドギャップの測定値との差より求められる。
【０１１２】
なお、バンドギャップをＥ（ｅＶ）、紫外・可視分光法により測定された吸収スペクトルの最も長波長側の吸収端波長をλ（ｎｍ）と表すと、バンドギャップは、Ｅ＝１２４０／λなる式に代入して求められる。
【０１１３】
本発明の光電変換素子は、光電変換層に一般式（１）で表される化合物および一般式（２）で表される化合物のみを含む構成には限定されない。例えば電子阻止層の正孔輸送性を向上させたりキャリア発生数を増やしたりするために、光電変換層に一般式（１）で表される化合物および一般式（２）で表される化合物を両方含み、かつ電子阻止層に一般式（１）で表される化合物を含む構成であってもよい。また、正孔阻止層の電子輸送性を向上させたりキャリア発生数を増やしたりするために、光電変換層に一般式（１）で表される化合物および一般式（２）で表される化合物を両方含み、かつ正孔阻止層に一般式（２）で表される化合物を含む構成であってもよい。また、素子全体の光吸収性を向上させる目的で電子阻止層や正孔阻止層に一般式（１）で表される化合物および一般式（２）で表される化合物の両方を含む構成であってもよい。
【０１１４】
光電変換層を構成する光電変換材料は上述の一般式（１）で表される化合物と一般式（２）で表される化合物のみで構成されることが好ましいが、これに限られない。キャリアバランスや光吸収帯の調整、あるいは光吸収効率向上のために、以前から光電変換材料として知られていた材料を光電変換層にさらに含んでも良い。
【０１１５】
例えば、ｐ型半導体材料はイオン化ポテンシャルが比較的に小さく、電子供与性があって正孔輸送性化合物であれば、どの有機化合物でも良い。ｐ型有機半導体材料の例としてはナフタレン、アントラセン、フェナンスレン、ピレン、クリセン、ナフタセン、トリフェニレン、ペリレン、フルオランテン、フルオレン、インデンなどの縮合多環芳香族誘導体を有する化合物やその誘導体、シクロペンタジエン誘導体、フラン誘導体、チオフェン誘導体、ピロール誘導体、ベンゾフラン誘導体、ベンゾチオフェン誘導体、インドール誘導体、ピラゾリン誘導体、ジベンゾフラン誘導体、ジベンゾチオフェン誘導体、カルバゾール誘導体、インドロカルバゾール誘導体、Ｎ，Ｎ’−ジナフチル−Ｎ，Ｎ’−ジフェニル−４，４’−ジフェニル−１，１’−ジアミンなどの芳香族アミン誘導体、スチリルアミン誘導体、ベンジジン誘導体、ポルフィリン誘導体、フタロシアニン誘導体、 キナクリドン誘導体などを挙げられる。特に縮合多環芳香族誘導体を有する化合物や、キナクリドン誘導体は正孔輸送性に優れているので好ましい材料である。
【０１１６】
ポリマー系では、ポリフェニレンビニレン誘導体、ポリパラフェニレン誘導体、ポリフルオレン誘導体、ポリビニルカルバゾール誘導体、ポリチオフェン誘導体を挙げられるが特にこれらに限定されるものではない。
【０１１７】
好ましいｐ型半導体材料としては、上述の材料群が使用できるが特に限定されるものではない。
【０１１８】
ｎ型半導体材料は電子親和力が高く、電子輸送性の化合物であれば、どの材料でもよい。ｎ型半導体材料の例としてはナフタレン、アントラセンなどの縮合多環芳香族誘導体、４，４’−ビス（ジフェニルエテニル）ビフェニルに代表されるスチリル系芳香環誘導体、テトラフェニルブタジエン誘導体、クマリン誘導体、オキサジアゾール誘導体、ピロロピリジン誘導体、ペリノン誘導体、ピロロピロール誘導体、チアジアゾロピリジン誘導体、芳香族アセチレン誘導体、アルダジン誘導体、ピロメテン誘導体、ジケトピロロ［３，４−ｃ］ピロール誘導体、イミダゾール、チアゾール、チアジアゾール、オキサゾール、オキサジアゾール、トリアゾールなどのアゾール誘導体およびその金属錯体、アントラキノンやジフェノキノンなどのキノン誘導体、リンオキサイド誘導体、トリス（８−キノリノラート）アルミニウム（III）などのキノリノール錯体、ベンゾキノリノール錯体、ヒドロキシアゾール錯体、アゾメチン錯体、トロポロン金属錯体およびフラボノール金属錯体などの各種金属錯体を挙げられる。
【０１１９】
また分子内にニトロ基、シアノ基、ハロゲンまたはトリフルオロメチル基を有する有機化合物や、キノン系化合物、マレイン酸無水物、フタル酸無水物などの酸無水物系化合物、Ｃ６０、ＰＣＢＭなどのフラーレンおよびフラーレン誘導体、なども挙げられる。
【０１２０】
また炭素、水素、窒素、酸素、ケイ素、リンの中から選ばれる元素で構成され、電子受容性窒素を含むヘテロアリール環構造を有する化合物もあげられる。ここで言う電子受容性窒素とは、隣接原子との間に多重結合を形成している窒素原子を表す。窒素原子が高い電子陰性度を有することから、該多重結合は電子受容的な性質を有する。それゆえ、電子受容性窒素を含む芳香族複素環は、高い電子親和性を有し、n型半導体材料として好ましい。
【０１２１】
電子受容性窒素を含むヘテロアリール環としては、例えば、ピリジン環、ピラジン環、ピリミジン環、キノリン環、キノキサリン環、ナフチリジン環、ピリミドピリミジン環、ベンゾキノリン環、フェナントロリン環、イミダゾール環、オキサゾール環、オキサジアゾール環、トリアゾール環、チアゾール環、チアジアゾール環、ベンゾオキサゾール環、ベンゾチアゾール環、ベンズイミダゾール環、フェナンスロイミダゾール環などが挙げられる。
【０１２２】
これらのヘテロアリール環構造を有する化合物としては、例えば、ベンズイミダゾール誘導体、ベンズオキサゾール誘導体、ベンズチアゾール誘導体、オキサジアゾール誘導体、チアジアゾール誘導体、トリアゾール誘導体、ピラジン誘導体、フェナントロリン誘導体、キノキサリン誘導体、キノリン誘導体、ベンゾキノリン誘導体、ビピリジンやターピリジンなどのオリゴピリジン誘導体、キノキサリン誘導体およびナフチリジン誘導体などが好ましい化合物として挙げられる。中でも、トリス（Ｎ−フェニルベンズイミダゾール−２−イル）ベンゼンなどのイミダゾール誘導体、１，３−ビス［（４−ｔｅｒｔ−ブチルフェニル）１，３，４−オキサジアゾリル］フェニレンなどのオキサジアゾール誘導体、Ｎ−ナフチル−２，５−ジフェニル−１，３，４−トリアゾールなどのトリアゾール誘導体、バソクプロインや１，３−ビス（１，１０−フェナントロリン−９−イル）ベンゼンなどのフェナントロリン誘導体、２，２’−ビス（ベンゾ［ｈ］キノリン−２−イル）−９，９’−スピロビフルオレンなどのベンゾキノリン誘導体、２，５−ビス（６’−（２’，２”−ビピリジル））−１，１−ジメチル−３，４−ジフェニルシロールなどのビピリジン誘導体、１，３−ビス（４’−（２，２’：６’２”−ターピリジニル））ベンゼンなどのターピリジン誘導体、ビス（１−ナフチル）−４−（１，８−ナフチリジン−２−イル）フェニルホスフィンオキサイドなどのナフチリジン誘導体が、電子輸送能の観点から好ましく用いられる。
【０１２３】
好ましいn型半導体材料としては、上述の材料群が使用できるが特に限定されるものではない。
【０１２４】
次に、光電変換素子を構成する電極や電荷阻止層について説明する。
【０１２５】
（陽極および陰極）
本発明の光電変換素子において、陰極と陽極は素子の中で作られた電子及び正孔を流し、十分に電流を流せるための役割を有するものである。これらは、光を光電変換層に入らせるために、少なくとも一方は透明または半透明であることが望ましい。通常、基板上に形成される陰極を透明電極とすることが好ましい。
【０１２６】
陰極は、正孔を光電変換層から効率よく抽出でき透明な材料であればよい。材料としては酸化錫、酸化インジウム、酸化錫インジウム（ＩＴＯ）などの導電性金属酸化物、あるいは金、銀、クロムなどの金属、ヨウ化銅、硫化銅などの無機導電性物質、ポリチオフェン、ポリピロール、ポリアニリンなどの導電性ポリマーなどが好ましく、ＩＴＯガラスやネサガラスを用いることが特に好ましい。
【０１２７】
透明電極の抵抗は素子で作られた電流を十分流せる程度であればよく、素子の光電変換効率の観点からは低抵抗であることが好ましい。例えば３００Ω／□以下のＩＴＯ基板であれば素子電極として機能するので、低抵抗品を使用することが特に好ましい。
【０１２８】
ＩＴＯの厚みは抵抗値に合わせて任意に選ぶ事ができるが、通常５０〜３００ｎｍの間で用いられることが多い。ＩＴＯ膜形成方法は、電子線ビーム法、スパッタリング法、化学反応法など特に制限を受けるものではない。
【０１２９】
ガラス基板はソーダライムガラス、無アルカリガラスなどが用いられ、また厚みも機械的強度を保つのに十分な厚みがあればよいので、０．５ｍｍ以上あれば十分である。ガラスの材質は、ガラスからの溶出イオンが少ない方がよいので無アルカリガラスが好ましく、またＳｉＯ２などのバリアコートを施したソーダライムガラスも使用できる。さらに、陰極が安定に機能するのであれば、基板はガラスである必要はなく、例えばプラスチック基板上に陽極を形成しても良い。
【０１３０】
陽極は、電子を光電変換層から効率良く抽出できる物質が好ましく、白金、金、銀、銅、鉄、錫、亜鉛、アルミニウム、インジウム、クロム、リチウム、ナトリウム、カリウム、カルシウム、マグネシウム、セシウム、ストロンチウムなどがあげられる。電子抽出効率をあげて素子特性を向上させるためにはリチウム、ナトリウム、カリウム、カルシウム、マグネシウム、セシウムのような低仕事関数金属またはこれらを含む合金が有効である。
【０１３１】
後述の正孔阻止層として用いられる化合物に微量のリチウムやマグネシウム、セシウム（真空蒸着の膜厚計表示で１ｎｍ以下）をドーピングしたものを、安定性の高い陽極として使用する方法も、好ましい例として挙げることができる。
【０１３２】
またフッ化リチウムのような無機塩の使用も可能である。
【０１３３】
更に電極保護のために白金、金、銀、銅、鉄、錫、アルミニウム、インジウムなどの金属、またはこれら金属を用いた合金、そしてシリカ、チタニア、窒化ケイ素などの無機物、ポリビニルアルコール、塩化ビニル、炭化水素系高分子などを積層することが好ましい。
【０１３４】
電極の作製法としては、抵抗加熱法、電子線ビーム法、スパッタリング法、イオンプレーティング法、コーティング法などが好ましい。
【０１３５】
なお、イメージセンサとして使用する場合においては、陽極に対し陰極が負の電位になるように外部から電界を印加することが好ましい。光電変換層において発生した電子が陽極側に、正孔が陰極側に導かれやすくなるので、光電変換効率を向上させる効果が生じるからである。したがって、光電変換素子は有機層に電圧を印加する電圧印加部を備えていることが好ましい。
【０１３６】
この場合、印加電圧としては、光電変換効率を向上させ、電流リークを抑制する観点から、１０５Ｖ／ｍ以上１０９Ｖ／ｍ以下であることが好ましい。
【０１３７】
また、陽極と陰極の間に電界を印加しなくても、陽極と陰極を繋いで閉回路にした時に内蔵電界によって光電変換素子に電荷が流れるので、本発明の光電変換素子を光起電力性素子として使用することも可能である。
【０１３８】
（電荷阻止層）
電荷阻止層とは、光電変換層で光電変換された電子および正孔を効率よくかつ安定に電極から取り出すために用いられる層であり、電子を阻止する電子阻止層と正孔を阻止する正孔阻止層とが挙げられる。これらは無機物から構成されても良いし、有機化合物から構成されても良い。さらに、無機物と有機化合物の混合層からなってもよい。
【０１３９】
正孔阻止層とは、光電変換層で生成された正孔が陽極側に流れ、電子と再結合するのを阻止するための層である。各層を構成する材料の種類によっては、この層を挿入することにより正孔と電子の再結合が抑制され、光電変換効率が向上する。したがって、正孔阻止性材料は光電変換材料よりもＨＯＭＯレベルがエネルギー的に低いものがよい。
【０１４０】
光電変換層からの正孔の移動を効率よく阻止できる化合物が好ましく、具体的には８−ヒドロキシキノリンアルミニウムに代表されるキノリノール誘導体金属錯体、トロポロン金属錯体、フラボノール金属錯体、ペリレン誘導体、ペリノン誘導体、ナフタレン誘導体、クマリン誘導体、オキサジアゾール誘導体、アルダジン誘導体、ビススチリル誘導体、ピラジン誘導体、ビピリジン、ターピリジンなどのオリゴピリジン誘導体、フェナントロリン誘導体、キノリン誘導体、芳香族リンオキサイド化合物などがある。これらの正孔阻止材料は単独でも用いられるが、異なる正孔阻止材料と積層または混合して使用しても構わない。
【０１４１】
電子阻止層とは、光電変換層で生成された電子が陰極側に流れ、正孔と再結合するのを阻止するための層である。各層を構成する材料の種類によっては、この層を挿入することにより正孔と電子の再結合が抑制され、光電変換効率が向上する。したがって、電子阻止性材料は光電変換材料よりもＬＵＭＯレベルがエネルギー的に高いものがよい。
【０１４２】
光電変換層からの電子の移動を効率よく阻止できる化合物が好ましく、具体的にはＮ，Ｎ’−ジフェニル−Ｎ，Ｎ’−ビス（３−メチルフェニル）−４，４’−ジフェニル−１，１’−ジアミン、Ｎ，Ｎ’−ビス（１−ナフチル）−Ｎ，Ｎ’−ジフェニル−４，４’−ジフェニル−１，１’−ジアミンなどのトリフェニルアミン類、ビス（Ｎ−アリルカルバゾール）またはビス（Ｎ−アルキルカルバゾール）類、ピラゾリン誘導体、スチルベン系化合物、ジスチリル誘導体、ヒドラゾン系化合物、オキサジアゾール誘導体やフタロシアニン誘導体、ポルフィリン誘導体に代表される複素環化合物、ポリマー系では前記単量体を側鎖に有するポリカーボネートやスチレン誘導体、ポリビニルカルバゾール、ポリシラン、ＰＥＤＯＴ／ＰＳＳなどが挙げられるが、素子作製に必要な薄膜を形成し、光電変換層から正孔を抽出できて、さらに正孔を輸送できる化合物であれば良い。これらの電子阻止材料は単独でも用いられるが、異なる電子阻止材料と積層または混合して使用しても構わない。
【０１４３】
以上の正孔阻止層、電子阻止層は単独または二種類以上の材料を積層、混合するか、高分子結着剤としてポリ塩化ビニル、ポリカーボネート、ポリスチレン、ポリ（Ｎ−ビニルカルバゾール）、ポリメチルメタクリレート、ポリブチルメタクリレート、ポリエステル、ポリスルフォン、ポリフェニレンオキサイド、ポリブタジエン、炭化水素樹脂、ケトン樹脂、フェノキシ樹脂、ポリサルフォン、ポリアミド、エチルセルロース、酢酸ビニル、ＡＢＳ樹脂、ポリウレタン樹脂などの溶剤可溶性樹脂や、フェノール樹脂、キシレン樹脂、石油樹脂、ユリア樹脂、メラミン樹脂、不飽和ポリエステル樹脂、アルキド樹脂、エポキシ樹脂、シリコーン樹脂などの硬化性樹脂などに分散させて用いることも可能である。
【０１４４】
有機層の形成方法は、抵抗加熱蒸着、電子ビーム蒸着、スパッタリング、分子積層法、コーティング法など特に限定されるものではないが、通常は、抵抗加熱蒸着、電子ビーム蒸着が特性面で好ましい。
【０１４５】
＜イメージセンサ＞
本発明の光電変換素子はイメージセンサに好適に利用できる。イメージセンサは光学的な映像を電気的な信号に変換する半導体素子である。一般的にイメージセンサは光を電気エネルギーに変換する前述の光電変換素子と電気エネルギーを電気信号に読み出す回路で構成される。イメージセンサの用途によって、複数の光電変換素子を一次元直線または二次元平面に配列することができる。
【０１４６】
モノカラーのイメージセンサの場合は１種の光電変換素子で構成されてもよい。カラーイメージセンサの場合は、２種以上の光電変換素子で構成され、例えば赤色光を検出する光電変換素子、緑色光を検出する光電変換素子、および青色光を検出する光電変換素子で構成される。各色の光電変換素子は積層構造を有する、すなわち一つの画素に積層されていてもよいし、横に並んでマトリクス構造で構成されてもよい。
【０１４７】
なお、光電変換素子が一つの画素に積層された構造の場合は、図９に示すように、緑色光を検出する光電変換素子４２、青色光を検出する光電変換素子４３、赤色光を検出する光電変換素子４１を順次積層した３層構造でも良く、図１０に示すように緑色光を検出する光電変換素子４２を上層に全面配置し、赤色光を検出する光電変換素子４１、青色光を検出する光電変換素子４３をマトリクス構造で形成された２層構造でも良い。これらの構造は、緑色光を検出する光電変換素子が入射光に対して最も近い層に配置されているものである。
【０１４８】
各色の積層の順序はこれらに限られず、図９とは異なっていても良い。最上層の光電変換素子が特定色を吸収し、かつ特定色以外の長波長光および短波長光を透過させる色フィルタとしての機能を有する観点から、緑色の光電変換素子を最上層に配置する構成が好ましい。また、短波長の検出しやすさの観点で、青色の光電変換素子を最上層に配置する構成をとっても良い。
【０１４９】
またマトリクス構造の場合は、ベイヤー配列、ハニカム配列、ストライプ状配列、デルタ配列などの配列から選択することができる。また、緑色光を検出する光電変換素子に有機光電変換材料を使用し、赤色光を検出する光電変換素子および青色光を検出する光電変換素子については、従来用いられている無機系の光電変換材料や有機光電変換材料から適宜組み合わせて用いてもよい。
【０１５０】
本発明のイメージセンサは、２種類以上の光電変換素子で構成され、そのうちの少なくとも１種類の光電変換素子が前述の光電変換素子であることが好ましい。また、その２種類以上の光電変換素子が積層構造を有していることが好ましい。特に、一般式（１）で表される化合物と、一般式（２）で表される化合物で構成される光電変換層は、特定波長領域を選択的に検出する能力に優れている。したがって、本発明のイメージセンサは、赤色光、緑色光、青色光を検出する光電変換素子で構成され、前記積層構造のうちの少なくとも１種類の光電変換素子が、これらの色の光を検出する光電変換素子であることが好ましい。
【実施例】
【０１５１】
以下、実施例をあげて本発明を説明するが、本発明はこれらの例によって限定されるものではない。なお、本実施例および比較例で使用する化合物のイオン化ポテンシャルは、ＡＣ−２（理研計器（株）製）を用いて測定した。また、電子親和力はＵ−３２００形分光光度計（日立製作所（株）製）により測定した吸収スペクトルを利用することにより算出した。【０１５２】
実施例１
ともに同一骨格を有する化合物Ｄ−１および化合物Ａ−１を用いた光電変換素子を次のように作製した。【０１５３】
ＩＴＯ透明導電膜を１５０ｎｍ堆積させたガラス基板（旭硝子（株）製、１５Ω／□、電子ビーム蒸着品）を３０×４０ｍｍに切断、エッチングを行った。得られた基板をアセトン、”セミコクリーン（登録商標）５６”（フルウチ化学（株）製）で各々１５分間超音波洗浄してから、超純水で洗浄した。続いて、イソプロピルアルコールで１５分間超音波洗浄してから熱メタノールに１５分間浸漬させて乾燥させた。この基板を、素子を作製する直前に１時間ＵＶ−オゾン処理した。【０１５４】
次に、スピンコート法によって、電子阻止層としてＰＥＤＯＴ／ＰＳＳ（ＣｌｅｖｉｏｓＴＭ  Ｐ  ＶＰ  ＡＩ４０８３）を３０ｎｍ塗布した。この基板を真空蒸着装置内に設置して、装置内の真空度が５×１０−５Ｐａ以下になるまで排気した後、光電変換層としてｐ型半導体材料である化合物Ｄ−１とｎ型半導体材料である化合物Ａ−１を蒸着速度比１：１で７０ｎｍ共蒸着した。次に、アルミニウムを６０ｎｍ蒸着して陽極とし、２×２ｍｍ角の光電変換素子を作製した。ここで言う膜厚は、水晶発振式膜厚モニター表示値である。【０１５５】
また、吸収スペクトル測定用の基板作製のために、光電変換層の蒸着と同時に同一チャンバー内に石英基板を置き、７０ｎｍの薄膜を作製した。【０１５６】
石英基板上の蒸着膜の４００ｎｍ〜７００ｎｍの吸収スペクトルを測定したところ、光吸収特性は以下のようになった。なお、吸収係数は Ｌａｍｂｅｒｔ−Ｂｅｅｒ  Ｌａｗにより計算した。
最大吸収波長：４７１ｎｍ
最大吸収波長における半値幅：９８ｎｍ
最大吸収波長における吸収係数：６．４１×１０４／ｃｍ。【０１５７】
光電変換素子にバイアス電圧（−３Ｖ）を印加したときの分光感度特性、光電流値、暗電流値は以下の通りとなった。なお、ここでのＯＮ／ＯＦＦ比とは、（最大感度波長における光電流値）／（暗電流値）のことである。
最大感度波長：４６０ｎｍ
最大感度波長における外部量子効率：４０％。
最大感度波長における光電流値：５．０×１０−４Ａ／ｃｍ２
暗電流値：４．９×１０−６Ａ／ｃｍ２
ＯＮ／ＯＦＦ比：１０１【０１５８】
【化７】
0005988001.tif 000008
【０１５９】
実施例２〜１１
光電変換層を蒸着する時、化合物Ｄ−１、化合物Ａ−１のかわりに、表１に示すｐ型半導体材料およびｎ型半導体材料の組み合わせで蒸着した以外は、実施例１と同様に光電変換素子を作製した。結果を表１〜２に示す。【０１６０】
【化８】
0005988001.tif 000009
【０１６１】
【化９】
0005988001.tif 000010
【０１６２】
【化１０】
0005988001.tif 000011
【０１６３】
【化１１】
0005988001.tif 000012
【０１６４】
比較例１〜３
光電変換層を蒸着する時、化合物Ｄ−１のかわりに、化合物Ａ−１とは異なる骨格を有する化合物Ｄ−１２、Ｄ−１３、Ｄ−１４のいずれかを蒸着したこと以外は、実施例１と同様にして光電変換素子を作製した。結果を表１〜２に示す。最大吸収波長における半値幅が実施例１と比べ大きくなったので、色選択性の悪い素子となった。また、正孔輸送性と電子輸送性のバランスが崩れ、実施例１と比べ最大感度波長における外部量子効率が低下した。さらに、暗電流値が実施例１と比べて大きくなったので、ＯＮ／ＯＦＦ比が低下した。【０１６５】
【化１２】
0005988001.tif 000013
【０１６６】
比較例４
光電変換層を蒸着する時、化合物Ａ−１のかわりに、化合物Ｄ−１とは異なる骨格を有する化合物Ａ−１５を蒸着したこと以外は、実施例１と同様にして光電変換素子を作製した。結果を表１〜２に示す。最大感度波長における外部量子効率は向上したものの、最大吸収波長における半値幅が実施例と比べ大きくなったので、色選択性の悪い素子となった。また、実施例１と比べＯＮ／ＯＦＦ比が低下した。【０１６７】
【化１３】
0005988001.tif 000014
【０１６８】
比較例５
光電変換層を蒸着する時、化合物Ｄ−１のかわりに、化合物Ａ−１とは異なる骨格を有する化合物Ａ−１６を蒸着したこと以外は、実施例１と同様にして光電変換素子を作製した。結果を表１〜２に示す。最大吸収波長における半値幅が実施例１と比べ大きくなったので、色選択性の悪い素子となった。また、正孔輸送性と電子輸送性のバランスが崩れ、実施例１と比べ最大感度波長における外部量子効率が低下した。さらに、暗電流値が実施例１と比べて大きくなったので、ＯＮ／ＯＦＦ比が低下した。【０１６９】
【化１４】
0005988001.tif 000015
【０１７０】
比較例６、７
光電変換層を蒸着する時、化合物Ｄ−１および化合物Ａ−１のいずれか一方のみを蒸着したこと以外は、実施例１と同様にして光電変換素子を作製した。結果を表１〜２に示す。最大感度波長における外部量子効率が実施例１と比べて低下した。さらに、暗電流値が実施例１と比べて大きくなったので、ＯＮ／ＯＦＦ比が低下した。【０１７１】
【表１】
0005988001.tif 000016
【０１７２】
【表２】
0005988001.tif 000017
【産業上の利用可能性】
【０１７３】
本発明の光電変換素子はイメージセンサや太陽電池などの分野に応用可能であり、具体的には、携帯電話、スマートフォン、タブレット型パソコン、デジタルスチルカメラなどに搭載された撮像素子や、光起電力発生器、可視光センサなどのセンシングデバイスなどの分野に利用可能である
【符号の説明】
【０１７４】
１０  第一電極
１３  電子阻止層
１５  有機層
１７  正孔阻止層
２０  第二電極
３１  一般式（１）で表される化合物の分子
３２  一般式（２）で表される化合物の分子
３３  特定骨格を有する化合物の分子
３４  化合物分子３３とは異なる骨格を有する化合物の分子
４１  赤色光を検出する光電変換素子
４２  緑色光を検出する光電変換素子
４３  青色光を検出する光電変換素子
【要約】
第一電極と第二電極の間に少なくとも一層の有機層が存在する光電変換素子であって、前記有機層に、骨格が同一であり、置換基が異なる少なくとも２種の化合物を組み合わせて含む光電変換素子である。【図１】
0005988001.tif 000020
【図２】
0005988001.tif 000021
【図３】
0005988001.tif 000022
【図４】
0005988001.tif 000023
【図５】
0005988001.tif 000024
【図６】
0005988001.tif 000025
【図７】
0005988001.tif 000026
【図８】
0005988001.tif 000027
【図９】
0005988001.tif 000028
【図１０】
0005988001.tif 000029